(57)【要約】本発明は、ポリ塩化ビニル及び、（ｉ）非直鎖パラフィン可溶オレフィン−ＣＯ共重合体；ｉｉ）非純粋供給材料から誘導された非直鎖オレフィン−ＣＯ共重合体；ｉｉｉ）非純粋供給材料から誘導されたオレフィン−ＣＯ−Ｘ−三元共重合体、及びｉｖ）非直鎖ＣＯ−Ｘ−三元共重合体、から成る群の中から選択された可塑剤を含むＰＶＣ樹脂組成物に関する。該樹脂を調製する方法も同様に記述されている。【特許請求の範囲】
【請求項１】
ポリ塩化ビニル及び、（ｉ）非直鎖パラフィン可溶オレフィン−ＣＯ共重合体；ｉｉ）非純粋供給材料から誘導された非直鎖オレフィン−ＣＯ共重合体；ｉｉｉ）非純粋供給材料から誘導されたオレフィン−ＣＯ−Ｘ−三元共重合体、及びｉｖ）非直鎖ＣＯ−Ｘ−三元共重合体及びそれらの混合物、から成る群の中から選択された可塑剤を含むＰＶＣ樹脂組成物であって、ここでＸは、遊離ラジカルで重合可能なビニル単量体及びその混合物から成る群の中から選択され、非純粋供給材料は、オレフィンを含む第１の供給材料と一酸化炭素を含む第２の供給材料を含んで成り、重合体が（ｉｉ）及び（ｉｉｉ）であるとき、前記非純粋供給材料の形で組合わされたオレフィン及び一酸化炭素の量が９５％以下であり、オレフィンを含む前記第１の供給材料中の前記オレフィンが、直鎖及び分枝Ｃ２〜Ｃ３０オレフィン、ジオレフィン及びそれらの混合物から成る群の中から選択されている、ＰＶＣ樹脂組成物。
【請求項２】
前記可塑剤が非直鎖パラフィン可溶オレフィン−ＣＯ共重合体である、請求項１に記載の組成物。
【請求項３】
前記可塑剤が、非純粋供給原料から誘導された非直鎖オレフィン−ＣＯ共重合体である、請求項１に記載の組成物。
【請求項４】
前記可塑剤が、非純粋供給原料から誘導されたオレフィン−ＣＯ−Ｘ三元共重合体である請求項１に記載の組成物。
【請求項５】
前記可塑剤が、非直鎖ＣＯ−Ｘ三元共重合体である請求項１に記載の組成物。
【請求項６】
ジアルキルフタレート、ジアルキルイソフタレート、ジアルキルテレフタレート、トリアルキルトリメリテート、テトラアルキルピロメリテート、モノアルキルベンゾエート、ジアルキルアゼレート、ジアルキルセバケート、ジアルキルアジペート及びその混合物から成る群の中から選択された補助可塑剤をさらに含んで成る請求項１に記載の組成物。
【請求項７】
前記化合物のアルキル基が各々約４〜２０個の炭素原子を有している、請求項６に記載の組成物。
【請求項８】
前記可塑剤の重量比が約１：９〜９：１の範囲内にある、請求項６に記載の組成物。
【請求項９】
前記補助可塑剤及び前記可塑剤が約０．０１〜７５重量％のＰＶＣ樹脂を含んで成る、請求項６に記載の組成物。
【請求項１０】
カルシウム、バリウム、カドミウム、亜鉛、鉛及びそれらの混合物から成る群の中から選択された安定剤をさらに含んで成る、請求項１又は６に記載の組成物。
【請求項１１】
炭酸カルシウム、粘土及びそれらの混合物から成る群の中から選択された充填材をさらに含んで成る、請求項１０に記載の組成物。
【請求項１２】
炭酸カルシウム、粘土及びそれらの混合物から成る群の中から選択された充填材をさらに含んで成る請求項１又は６に記載の組成物。
【請求項１３】
前記ポリ塩化ビニルが約２５〜９９．９９重量％のＰＶＣ樹脂を含み、前記可塑剤が約０．０１〜７５重量％のＰＶＣ樹脂を含んで成る、請求項１に記載の組成物。
【請求項１４】
請求項１に記載のＰＶＣ樹脂組成物から形成された物品。
【請求項１５】
ポリ塩化ビニルと（ｉ）非直鎖パラフィン可溶オレフィン−ＣＯ共重合体；ｉｉ）非純粋供給材料から誘導された非直鎖オレフィン−ＣＯ共重合体；ｉｉｉ）非純粋供給材料から誘導されたオレフィン−ＣＯ−Ｘ−三元共重合体、及びｉｖ）非直鎖ＣＯ−Ｘ−三元共重合体及びそれらの混合物、から成る群の中から選択された可塑剤を配合する工程を含み、ここでＸは、遊離ラジカルで重合可能なビニル単量体及びその混合物から成る群の中から選択され、非純粋供給材料は、オレフィンを含む第１の供給材料と一酸化炭素を含む第２の供給材料を含んで成り、重合体が（ｉｉ）及び（ｉｉｉ）であるとき、前記非純粋供給材料の形で組合わされたオレフィン及び一酸化炭素の量が９５％以下であり、オレフィンを含む前記第１の供給材料中の前記オレフィンが、直鎖及び分枝Ｃ２〜Ｃ３０オレフィン、ジオレフィン及びそれらの混合物から成る群の中から選択されている、ＰＶＣ樹脂調製方法。
【請求項１６】
ジアルキルフタレート、ジアルキルイソフタレート、ジアルキルテレフタレート、トリアルキルトリメリテート、テトラアルキルピロメリテート、モノアルキルベンゾエート、ジアルキルアゼレート、ジアルキルセバケート、ジアルキルアジペート及びその混合物から成る群の中から選択された補助可塑剤を配合する工程をさらに含んで成る請求項１５に記載の方法。
【請求項１７】
カルシウム、バリウム、カドミウム、亜鉛、鉛及びそれらの混合物から成る群の中から選択された安定剤を配合する工程をさらに含んで成る、請求項１５又は１６に記載の方法。
【請求項１８】
炭酸カルシウム、粘土及びそれらの混合物から成る群の中から選択された充填材を配合する工程をさらに含んで成る、請求項１５又は１６に記載の方法。
【請求項１９】
炭酸カルシウム、粘土及びそれらの混合物から成る群の中から選択された充填材をさらに含んで成る請求項１７に記載の方法。
【請求項２０】
前記可塑剤が非直鎖パラフィン可溶オレフィン一酸化炭素共重合体である、請求項１５に記載の方法。
【請求項２１】
前記可塑剤が、アセチレン不飽和単量体単位をさらに含んで成る、請求項１５に記載の方法。
【請求項２２】
請求項１５に記載の方法によって形成された生成物。
【請求項２３】
請求項１６に記載の方法によって形成された生成物。
【請求項２４】
ＰＶＣ樹脂から物品を形成する工程をさらに含んで成る、請求項１５に記載の方法。
【請求項２５】
一酸化炭素を含む前記第２の供給原料が、水素、一酸化炭素、メタン、アセチレン、パラフィン及びそれらの混合物から成る群の中から選択された成分を含有する、請求項１又は１５に記載の方法。
【発明の詳細な説明】
発明の分野
【０００１】
本発明は、ポリ塩化ビニル樹脂のための可塑剤として有効な新規の一酸化炭素含有組成物に向けられている。
背景
【０００２】
ポリ塩化ビニル（ＰＶＣ）は、配水管、床タイル、屋外ビニルサイディング、電線絶縁、シャワーカーテン及び合成皮革といったような数多くの利用分野で使用される汎用重合体である。流動性ひいては加工性を改善するため、ならびに生成物の脆性を低減させるために可塑剤が添加される。可塑剤は、その作業性及び可撓性又は伸長性（すなわち伸び率）を増大させる目的でプラスチックに取込まれる材料である。これは、ガラス転移温度（「Ｔｇ」）を低下させ、かくして、硬質で脆性のガラス様の固体の物性から軟質で可撓性のある靱性の強い材料の物性への物性変化を生み出すことによって達成される。今日使用されている可塑剤の大部分は、単量体エステルタイプである。ジイソノニルフタレート、ジイソデシルフタレート及びジ（２−エチルヘキシル）フタレート（ジオクチルフタレート、ＤＯＰ）といったようなフタレートが周知の一般に使用されている可塑剤である。さらに可塑剤は通常、Ｂａｎｂｕｒｙ　といったようなホットミキサー内又はホットロール上でＰＶＣに添加される。可塑剤の含有量は、材料の最終用途に応じて大きく変動する。しかしながら、標準的には、可塑剤含有量は、約５〜約５０重量％となる。
【０００３】
特定の利用分野のためにどの可塑剤を使用すべきかを評価するとき、ＰＶＣとの混和性に加えてその可塑剤の不変性が非常に重要である。不変性というのは、配合物中の可塑剤の安定性を意味する。より特定的には、可塑剤特に低分子量の可塑剤は、配合物の表面まで移動する傾向をもち、その後にそこで蒸発しかつ／又は石けん水、溶剤、油などにより除去され得るという点で移動性である。これらの問題は、高分子量の重合体を使用することによって最小限におさえられる。残念なことに、高分子量の非常に高い重合体は、加工上及び相溶性の問題を呈し、低温での可撓性が低く、コスト高となる可能性がある。
【０００４】
可撓性フィルムならびに剛性及び半剛性材料を生成するため、ＰＶＣとの配合物中の可塑剤として、エチレン、一酸化炭素の共重合体及び三元単量体（例えば酢酸ビニル）が使用されてきた。これらの可塑剤はＰＶＣと相溶性をもちＴｇを低下させ、適切な持続性を有する。しかしながら、これらの可塑剤は有効であることが実証されたものの、高コストでありうる個々の単量体の純粋供給原料を用いて調製される。従って、ＰＶＣと相溶性があり、ＰＶＣ樹脂のＴｇを充分に低下させるものであるその他のＰＶＣ可塑化剤を調査する必要性がなおも存在している。さらに、既知の可塑剤を生産するための比較的安価な道も追求すべきである。
発明の概要
【０００５】
本発明は、可塑剤として作用するＣＯ含有重合体を有する新規のポリ塩化ビニル組成物を提供している。使用される特定の可塑剤及びＰＶＣのタイプ、コンパウンド百分率などに応じて、本発明の利点としては、可塑剤の揮発性が比較的低く、それに付随して移動がさらに低いこと、従来の単量体可塑剤に比べコストが低いこと；加工性及び相溶性が改善されていること；そして、ＰＶＣ樹脂ガラス転移温度（「Ｔｇ」）が効果的に低下すること、が含まれる。
【０００６】
１つの実施形態においては、本発明は、ポリ塩化ビニル及び、可塑剤を含むＰＶＣ樹脂組成物において、前記可塑剤が、（ｉ）非直鎖パラフィン可溶オレフィン−ＣＯ共重合体；ｉｉ）非純粋供給材料から誘導された非直鎖オレフィン−ＣＯ共重合体；ｉｉｉ）非純粋供給材料から誘導されたオレフィン−ＣＯ−Ｘ−三元共重合体、及びｉｖ）非直鎖ＣＯ−Ｘ−三元共重合体及びそれらの混合物、から成る群の中から選択され、ここでＸは、遊離ラジカルで重合可能なビニル単量体及びその混合物から成る群の中から選択され、非純粋供給材料は、オレフィンを含む第１の供給材料と一酸化炭素を含む第２の供給材料を含んで成り、重合体が（ｉｉ）及び（ｉｉｉ）であるとき、前記非純粋供給材料の形で組合わされたオレフィン及び一酸化炭素の量が９５％以下であり、オレフィンを含む前記第１の供給材料中の前記オレフィンが、直鎖及び分枝Ｃ２〜Ｃ３０オレフィン、ジオレフィン及びそれらの混合物から成る群の中から選択されている、ＰＶＣ樹脂組成物である。
【０００７】
該組成物はさらに、ジアルキルフタレート、ジアルキルイソフタレート、ジアルキルテレフタレート、トリアルキルトリメリテート、テトラアルキルピロメリテート、モノアルキルベンゾエート、ジアルキルアゼレート、ジアルキルセバケート、ジアルキルアジペート及びその混合物から成る群の中から選択された化合物をさらに含むことができる。かかる化合物は、一般に補助可塑剤と呼ばれる。組成物は同様に、カルシウム、バリウム、カドミウム、亜鉛、鉛、炭酸カルシウム、粘土及びそれらの混合物から成る群の中から選択された安定剤充填材をさらに含むこともできる。
【０００８】
もう１つの実施形態においては、本発明は、フィルム、シート、押出成形品、成形品、流延品及びそれらの混合物からなる群から選択された、上述の通りのＰＶＣ樹脂から調製された生成物にある。
【０００９】
さらにもう１つの実施形態においては、本発明は、ポリ塩化ビニルと（ｉ）非直鎖パラフィン可溶オレフィン−ＣＯ共重合体；ｉｉ）非純粋供給材料から誘導された非直鎖オレフィン−ＣＯ共重合体；ｉｉｉ）非純粋供給材料から誘導されたオレフィン−ＣＯ−Ｘ−三元共重合体、及びｉｖ）非直鎖ＣＯ−Ｘ−三元共重合体及びそれらの混合物、から成る群の中から選択された可塑剤を配合する工程を含み、ここでＸは、遊離ラジカルで重合可能なビニル単量体及びその混合物から成る群の中から選択され、非純粋供給材料は、オレフィンを含む第１の供給材料と一酸化炭素を含む第２の供給材料を含んで成り、重合体が（ｉｉ）及び（ｉｉｉ）であるとき、前記非純粋供給材料の形で組合わされたオレフィン及び一酸化炭素の量が９５モル％以下であり、オレフィンを含む前記第１の供給材料中の前記オレフィンが、直鎖及び分枝Ｃ２〜Ｃ３０オレフィン、ジオレフィン及びそれらの混合物から成る群の中から選択されている、ＰＶＣ樹脂調製方法にある。
【００１０】
本発明はさらに、ジアルキルフタレート、ジアルキルイソフタレート、ジアルキルテレフタレート、トリアルキルトリメリテート、テトラアルキルピロメリテート、モノアルキルベンゾエート、ジアルキルアゼレート、ジアルキルセバケート、ジアルキルアジペート及びその混合物から成る群の中から選択された化合物を配合する工程をさらに含んで成る。
【００１１】
本発明のこれらの及びその他の特徴、態様及び利点は、以下の記述及び添付のクレームを参考にしてより良く理解できることだろう。
記述
【００１２】
本発明は、新規のＰＶＣ／可塑剤配合物及び、一酸化炭素（「ＣＯ」）含有可塑剤に基づいてかかる配合物を生成する方法に関する。本書で使用するように、非純粋供給原料流というのは、オレフィンを含む第１の供給原料と一酸化炭素を含む第２の供給原料を含み、組合わされたオレフィンと一酸化炭素の量が９５モル％以下である供給原料流のことである。非純粋供給原料は、第１及び第２の供給原料の組合せ又は第１及び第２の供給原料の同時供給のいずれであってもよい。
【００１３】
非純粋供給原料については、ひとたび供給原料が組合された時点でＣＯと組合されたオレフィンの量が９５モル％以下であるかぎりにおいて、第１のオレフィン供給原料又は第２のＣＯ供給原料のいずれかが純粋供給原料であっても良い。さらに、ＣＯを含む供給原料が９０モル％以上のＣＯを含有する場合、供給原料の残りの９０％は、好ましくは少なくとも９０モル％の水素を含むことになる。従って第１のオレフィン供給原料と第２のＣＯ供給原料の各々がその他の成分を含有することも可能である。例えば、第１のオレフィン供給原料はオレフィンを内含するビニル単量体の純粋供給原料でありうる一方で、ＣＯ供給原料は合成ガス（「シンガス」）又は多成分合成ガス（「ＭＣＳ」）を含みうる。代替的には、例えば、ＣＯは、少なくとも１つのオレフィン、一酸化炭素、水素、二酸化炭素、メタン及び任意にはアセチレン又はパラフィンを含有するＭＣＳ供給原料から発生する可能性がある。標準的には、オレフィンを含む第１の供給原料は、Ｃ３〜Ｃ６のオレフィン又はジエンを含有することになる。ＣＯ供給原料流が純粋でなく、ＣＯ以外の成分を含有する場合、これは標準的に最高９０モル％，好ましくは最高９５モル％のＣＯを含有することになる。
【００１４】
これらのＣＯ含有重合体は、低分子量（「ＭＷ」）の共重合体である。低ＭＷというのは、５０，０００未満、好ましくは３０，０００未満そして最も好ましくは約２００〜３０，０００の間を意味する。当業者であれば、一般的用語「共重合体」を使用する場合、これには三元共重合体及び異なる単量体単位のさまざまな組合せを有するその他の重合体が内含されるということを認識するはずである。同様に、「ポリ塩化ビニル」又は「ＰＶＣ」という語が、塩化ビニルの単独重合体ならびに、酢酸ビニル、プロピレン、エチレン、ブチルビニルエーテル、マレイン酸ジエチル、フマル酸ジメチルなどを含む（ただしこれらに制限されるわけではない）その他の単量体を最高約２０％含有するその共重合体を意味する、ということも認識すべきである。本書で利用可能なＣＯ供給原料は、Ｋｉｓｓらに対する米国特許第６，０４９，０１１号の中で記述されている。好ましくは、ＣＯを含む供給原料流は、シンガス又は多成分シンガスとなる。非純粋供給原料は、標準的に少なくとも約１０％のＣＯ，好ましくは少なくとも約１５％そして少なくとも約５０％のオレフィン、好ましくは少なくとも約６０％を含有することになる。
【００１５】
本発明の可塑剤は、周知の遊離ラジカル重合技術を用いて合成可能である。例えば、ＣＯ含有重合体は、従来の方法に従って遊離ラジカル重合開始剤として有機ペルオキシドを用いる遊離ラジカル重合プロセスにおいて形成される。代表的重合開始剤としては、ジ第三ブチルペルオキシド、２，５−ジメチル−２，５−ジ第三ブチルペルオキシヘキサン、ジクミルペルオキシドといったようなジアルキルペルオキシド；第三ブチルヒドロペルオキシド、第三オクチルヒドロペルオキシド、クメンヒドロペルオキシドといったようなアルキルペルオキシド；ベンゾイルペルオキシドといったようなアロイルペルオキシド；第三ブチルペルオキシピバレート、第三ブチルペルベンゾエートといったようなペルオキシエステル；及びアゾ−ビス−イソブチロニトリルといったような化合物が含まれるが、これらに制限されるわけではない。約５０℃〜約２３０℃の範囲内の反応温度で適切な半減期を有する遊離ラジカル重合開始剤を使用することができる。このうち、６６℃で約１０時間の半減期を有するｔ−ブチルペルオキシピバレートが好まれる。
【００１６】
かかる供給原料及び重合開始剤は、約５０〜約２３０℃，好ましくは約５０〜約１００℃の温度、約１００〜約３０，０００ｐｓｉｇ好ましくは約１００〜約３，０００ｐｓｉｇの範囲内の圧力で、かつ遊離ラジカル重合開始剤の存在下という共重合条件下でＣＯ含有重合体を形成するために用いられる。
【００１７】
共重合体という語は、本書では、２つ以上の単量体供給源から形成された巨大分子というその広義の意味に従って使用されている。重合体という語は、本書では少なくとも１つの単量体供給源から形成された巨大分子というその広義の意味に従って用いられている。
【００１８】
好ましくは、反応は、溶剤の存在下で起こる。適切な溶剤としては、トルエン、ベンゼン、ジオキサン、ペンタン、ヘプタン、ヘキサン、酸化プロピレン、シクロヘキサンなどが内含される。ヘキサンが好ましい。
【００１９】
本書で利用される重合体及び共重合体は、例えば希釈剤の蒸発又はろ過などといった従来の方法を用いて回収され得る。これらは、常温圧縮又は熱間圧縮といったような標準的成形技術を用いて所望の形状にすることができる。代替的には、重合は、例えば薄層での溶液重合及びその後の希釈剤除去によりフィルムの形での共重合体を生み出すことによって、所望の形状に共重合体を成形するような形で、実施される。
【００２０】
本発明に従って利用可能な共重合体の数平均分子量（「Ｍｎ」）は、５０，０００好ましくは約２００未満から約３０，０００までの範囲内であり得る。
【００２１】
本発明で有用な遊離ラジカル重合性ビニル単量体には、スチレン及びスチレン誘導体、例えばａ−メチルスチレン、ｐ−メチルスチレン、酢酸ビニル、塩化ビニル、イソブチルビニルエーテル、メチルビニルケトン、１−ビニルピロリドン、アクリル酸、メタクリル酸、メチルアクリレート、メチルメタクリレート、アクリロニトリル、アクリルアミド、アクロレイン、アリルアルコール、塩化アリル、酢酸アリル、それらの混合物及び類似の材料が内含される。
【００２２】
本発明は、その非直鎖共重合体を形成するために遊離ラジカル重合を利用することから、結果として得られる非直鎖共重合体も同様に、非交互重合体として特徴づけすることができる。
【００２３】
本発明は、可塑剤として作用するＣＯ含有重合体を有する新規のポリ塩化ビニルを提供する。これらのＣＯ含有重合体は、低分子量の共重合体である。使用される特定の可塑剤及びＰＶＣのタイプ、コンパウンド百分率などに応じて、本発明の利点としては、可塑剤の揮発性が比較的低いこと；従来の単量体可塑剤に比べコストが低いこと；加工性及び相溶性が改善されていること；そしてＰＶＣ樹脂ガラス転移温度（「Ｔｇ」）が効果的に低下すること、が含まれる。
【００２４】
本発明の組成物は、新規の可塑剤を含有するＰＶＣ樹脂である。より特定的に言うと、可塑剤は以下のものから選択される：
１）　非直鎖パラフィン可溶性オレフィン−ＣＯ共重合体。これらの共重合体についてのさらに詳細な記述は、本書に参考として内含されている米国特許第６，１５６，８７２号の中に見い出すことができる。
２）　非純粋供給原料から誘導された非直鎖オレフィン−ＣＯ共重合体。
３）　非純粋供給原料から誘導されたオレフィン−ＣＯ−Ｘ三元共重合体。ここでも又、この共重合体を「非純粋供給原料から誘導されたもの」として定義づけることで、同時供給原料も同じく内含されることになる、という点に留意すべきである。例えば、一方の供給原料が純粋酢酸ビニルとして、もう一方の供給原料はシンガス又は多成分シンガスであり得る。組合された２つの供給原料は、本書に記述された非純粋供給原料である。これらの共重合体はパラフィン可溶性ならびにパラフィン不溶性の変種を内含しうる。標準的な分子量は約５０，０００，より標準的には約２００未満から約３０，０００の範囲内となる。好ましい実施形態においては、オレフィンはエチレンである。
４）　Ｘが遊離ラジカルで重合可能なビニル単量体である非直鎖ＣＯ−Ｘ共重合体。
５）　１〜４に定義した可塑剤の混合物。
該組成物は、任意には、上述の可塑剤に加えて、ジアルキルフタレート又はその他の適切な単量体エステル例えばジアルキルイソフタレート、ジアルキルテレフタレート、ベンゾエート、トリアルキルトリメリテートなどを含有し得る。好ましいジアルキルフタレートは、約４〜２０個の炭素を有するアルキル基を有するものである。好ましい実施形態においては、可塑剤対ジアルキルフタレートの比率は、９：１〜１：９の範囲内にあり、これらの可塑剤のコンパウンドは、ＰＶＣ樹脂組成物の約０．０１〜７５重量パーセントを占めることになる。かくして、この好ましい実施形態においては、ポリ塩化ビニルはＰＶＣ樹脂組成物の約２５〜９９．９９重量パーセントを構成することになる。該組成物はさらに、当該技術分野において一般に使用される安定剤、充填材、及び／又はその他の周知の添加剤を含むこともできる。適切な安定剤は、カルシウム、バリウム、カドミウム、亜鉛、鉛及びその混合物を内含するがこれらに制限されるわけではない。好ましくは、安定剤は、ＰＶＣ樹脂の約０．０１〜７重量パーセントを構成することになる。適切な充填材は、炭酸カルシウム、粘土及びその混合物を内含するが、これらに制限されるわけではない。好ましくは、充填材は、ＰＶＣ樹脂の約０．０１〜６重量パーセントとなる。
【００２５】
もう１つの実施形態においては、本発明は、上述のＰＶＣ樹脂組成物から生成された物品にある。例えば、ＰＶＣ樹脂組成物は、フィルム又はシートの形に作ることができる。ＰＶＣ樹脂組成物から、物品を押出し成形、成形又は流延することもできる。
【００２６】
同様に提供されているのは、上述の通りの可塑剤とポリ塩化ビニルを配合する工程を含むＰＶＣ樹脂の調製方法である。この方法はさらに、ジアルキルフタレートを配合する工程をも内含している。さらに、安定剤、及び／又は充填材を配合することもできる。ホットロール上又はＢａｎｂｕｒｙといったホットミキサー内でＰＶＣに対し可塑剤を添加することといった当業者にとって周知の標準的なＰＶＣ／可塑剤配合技術も使用できる。かかる配合技術のための標準的温度は約２０〜３００℃の範囲内にある。好ましい温度範囲は、約５０〜２３０℃である。これらの配合技術のための標準的圧力は、約１００〜６００００ｐｓｉまでと広範囲にわたる可能性がある。好ましい圧力範囲は、約１００〜３００００ｐｓｉの範囲内にある。ステアリン酸といったような加工助剤を任意に使用することができる。かくして、これらの加工助剤が少量、組成物内に取込まれた状態となってもよいし、又はならなくてもよい。さらに、以下の実施例に示されているように、共重合体と三元共重合体をＰＶＣと共に有機溶剤中に溶解させ、次に流延させてフィルムを形成することもできる。
【００２７】
本発明についてさらに、以下の制限的意味のない実施例の中で記述する。
【００２８】
実施例
実施例１：ＭＣＳ供給原料を用いたエチレン−ＣＯ重合体の合成
希釈ＭＣＳ供給原料を用いたＣＯ含有共重合体を、以下の通りの遊離ラジカル重合技術に従って合成した。
【００２９】
３００ｍｌ入りのオートクレーブ反応装置に純粋ｎ−ヘキサン１５０ｍｌ及びミネラルスピリット中のｔ−ブチルペルオキシピバレートの７５％溶液０．６ｇを投入した（ｔ−ブチルペルオキシピバレートは、０．２Ｍのベンゼン溶液中において５５℃で１０時間の半減期を有する。Ｓｗｅｒｎ，「有機ペルオキシド」、Ｊｏｈｎ　Ｗｉｌｅｙ　ａｎｄ　Ｓｏｎｓ，１９７０年、第１巻、ｐ８２，８７）。反応装置を密封し、精製した窒素でパージした。反応装置を次に、ＭＣＳ混合物（エチレン５．４モル％，一酸化炭素１．３モル％，二酸化炭素７．４モル％，水素４．６モル％及びメタン８１．３モル％）を用いて７００ｐｓｉｇまで加圧した。撹拌しながら６６℃まで温度を上昇させ、２４時間圧力を維持した。室温まで反応装置を冷却させ、その後減圧した。回転式蒸発器上でヘキサンを除去して生成物を得た。
【００３０】
生成物をＩＲ、ＮＭＲ及びＧＰＣで特徴づけした。生成物のＦＴＩＲスペクトルは、カルボニル基に起因して１７１５ｃｍ−１で非常に強いピークを示し、生成物中の一酸化炭素の取込みを表わしていた。生成物の１３ＣＮＭＲは、９−４８ｐｐｍでアルキル領域について１３ＣＮＭＲ内の広い多重項によってそしてＣＯ共振について２０６−２１８にある多重項によって表わされるように、重合体が５．１％のＣＯ取込み及び非直鎖（分枝）ポリエチレン構造を有することを標示した。生成物のＧＰＣは、３２０のＭｎ及び４２０のＭｗを標示していた。
【００３１】
実施例２：エチレン−ＣＯ−１−オクテン三元共重合体の合成
１−オクテンとの同時供給原料として希釈ＭＣＳを用いたＣＯ含有重合体は、以下のような遊離ラジカル重合技術に従って合成された：
【００３２】
重合条件は、実施例１に記されたものと類似していた。３００ｍｌ入りのオートクレーブ反応装置に純粋ｎ−ヘキサン１５０ｍｌ及びミネラルスピリット中のｔ−ブチルペルオキシピバレートの７５％溶液０．６ｇを投入した。２０ｇの１−オクテンを反応装置内に添加した。反応装置を密封し、精製した窒素でパージした。反応装置を次に、ＭＣＳ混合物（エチレン５．４モル％，一酸化炭素１．３モル％，二酸化炭素７．４モル％，水素４．６モル％及びメタン８１．３モル％）を用いて７００ｐｓｉｇまで加圧した。撹拌しながら６６℃まで温度を上昇させ、２４時間圧力を維持した。室温まで反応装置を冷却させ、その後減圧した。回転式蒸発器上でヘキサン及び未反応のオクテンを除去して２．９ｇの生成物を得た。
【００３３】
生成物をＩＲ、ＮＭＲ及びＧＰＣで特徴づけした。生成物のＦＴＩＲスペクトルは、カルボニル基に起因して１７１５ｃｍ−１で非常に強いピークを示し、生成物中の一酸化炭素の取込みを表わしていた。生成物のＧＰＣは、８６０のＭｎ及び１０１０のＭｗを標示していた。
【００３４】
実施例３：エチレン−ＣＯ−１−酢酸ビニル三元共重合体の合成
酢酸ビニルとの同時供給原料として希釈ＭＣＳを用いたＣＯ含有重合体は、以下のような遊離ラジカル重合技術に従って合成された：
【００３５】
重合条件は、実施例１に記されたものと類似していた。３００ｍｌ入りのオートクレーブ反応装置に純粋ｎ−ヘキサン１５０ｍｌ及びミネラルスピリット中のｔ−ブチルペルオキシピバレートの７５％溶液０．６ｇを投入した。２ｇの酢酸ビニルを反応装置内に添加した。反応装置を密封し、精製した窒素でパージした。反応装置を次に、ＭＣＳ混合物（エチレン５．４モル％，一酸化炭素１．３モル％，二酸化炭素７．４モル％，水素４．６モル％及びメタン８１．３モル％）を用いて７００ｐｓｉｇまで加圧した。撹拌しながら６６℃まで温度を上昇させ、２４時間圧力を維持した。室温まで反応装置を冷却させ、その後減圧した。回転式蒸発器上でヘキサン及び未反応のオクテンを除去して２．５ｇの生成物を得た。
【００３６】
生成物をＩＲ、ＮＭＲ及びＧＰＣで特徴づけした。生成物の１３ＣＮＭＲは、重合体が９モル％のＣＯ、５６モル％のエチレン及び３５モル％の酢酸ビニルを有することを表していた。生成物のＧＰＣは、７３０のＭｎ及び１６２０のＭｗを標示していた。
【００３７】
実施例４：エチレン−ＣＯ−ビニルＮｅｏ−１０エステル三元共重合体の合成　ネオビニルエステル（ＥｘｘａｒＴＭＮｅｏ−１０）との同時供給原料として希釈ＭＣＳを用いたＣＯ含有重合体は、以下のような遊離ラジカル重合技術に従って合成された：
【００３８】
重合条件は、実施例１に記されたものと類似していた。３００ｍｌ入りのオートクレーブ反応装置に純粋ｎ−ヘキサン１５０ｍｌ及びミネラルスピリット中のｔ−ブチルペルオキシピバレートの７５％溶液０．６ｇを投入した。５ｇのネオビニルエステル（ＥｘｘａｒＴＭＮｅｏ−１０）を反応装置内に添加した。反応装置を密封し、精製した窒素でパージした。反応装置を次に、ＭＣＳ混合物（エチレン５．４モル％，一酸化炭素１．３モル％，二酸化炭素７．４モル％，水素４．６モル％及びメタン８１．３モル％）を用いて７００ｐｓｉｇまで加圧した。撹拌しながら６６℃まで温度を上昇させ、２４時間圧力を維持した。室温まで反応装置を冷却させ、その後減圧した。最初は回転式蒸発器上で、そして次にＫｕｇｅｌｒｏｈｒ器具上でヘキサン及び未反応のネオビニルエステルを除去して１．９ｇの生成物を得た。
【００３９】
生成物の１３ＣＮＭＲは、重合体が４．６モル％のＣＯ，４８モル％のエチレン及び４７．４モル％のネオビニルエステル（ＥｘｘａｒＴＭ　Ｎｅｏ−１０）を有することを標示した。生成物のＧＰＣは、１４５０のＭｎと２１００のＭｗを標示した。
【００４０】
実施例５：エチレン−ＣＯ−ビニルＮｅｏ−１０エステル三元共重合体の合成　ネオビニルエステル（ＥｘｘａｒＴＭＮｅｏ−１０）との同時供給原料として希釈ＭＣＳを用いたＣＯ含有重合体は、以下のような遊離ラジカル重合技術に従って合成された：
【００４１】
重合条件は、実施例１に記されたものと類似していた。３００ｍｌ入りのオートクレーブ反応装置に純粋ｎ−ヘキサン１５０ｍｌ及びミネラルスピリット中のｔ−ブチルペルオキシピバレートの７５％溶液０．６ｇを投入した。２ｇのネオビニルエステル（ＥｘｘａｒＴＭＮｅｏ−１０）を反応装置内に添加した。反応装置を密封し、精製した窒素でパージした。反応装置を次に、ＭＣＳ混合物（エチレン５．４モル％，一酸化炭素１．３モル％，二酸化炭素７．４モル％，水素４．６モル％及びメタン８１．３モル％）を用いて７００ｐｓｉｇまで加圧した。撹拌しながら６６℃まで温度を上昇させ、２４時間圧力を維持した。室温まで反応装置を冷却させ、その後減圧した。最初は回転式蒸発器上で、そして次にＫｕｇｅｌｒｏｈｒ器具上でヘキサン及び未反応のネオビニルエステルを除去して生成物を得た。
【００４２】
生成物の１３ＣＮＭＲは、重合体が７．９モル％のＣＯ、５５．６モル％のエチレン及び３６．４モル％のネオビニルエステル（ＥｘｘａｒＴＭ　Ｎｅｏ−１０）を有することを標示した。生成物のＧＰＣは、９７０のＭｎと１３００のＭｗを標示した。
【００４３】
実施例６：ＣＯ−１−オクテン共重合体の合成
３００ｍｌ入りのオートクレーブ反応装置に純粋ｎ−ヘキサン１５０ｍｌ及びミネラルスピリット中のｔ−ブチルペルオキシピバレートの７５％溶液０．６ｇを投入した。１０ｇの１−オクテンを反応装置に添加した。反応装置を密封し、精製した窒素でパージした。反応装置を次に、ＣＯを用いて７００ｐｓｉｇまで加圧した。撹拌しながら６６℃まで温度を上昇させ、２４時間圧力を維持した。室温まで反応装置を冷却させ、その後減圧した。回転式蒸発器上でヘキサン及び未反応のオクテンを除去して１．３８ｇの生成物を得た。
【００４４】
生成物のＦＴＩＲスペクトルは、カルボニル基に起因して１７１１ｃｍ−１で非常に強いピークを示し、生成物中の一酸化炭素の取込みを表わしていた。生成物の１３ＣＮＭＲは、重合体が２７モル％のＣＯ及び７３モル％の１−オクテンを有することを標示した。生成物のＧＰＣは、９６５のＭｎ及び１１７５のＭｗを標示していた。
【００４５】
実施例７：ＭＣＳから誘導された可塑剤を使用した可塑化研究
可塑化の効果を単純な形で実証するため、ＰＶＣ樹脂のフィルムを次のように調製した：１０ｇのＰＶＣ重合体（Ａｌｄｒｉｃｈ，２３３，０００）を１５０ｍｌのＴＨＦ中に溶解させ、溶液を室温で２４時間撹拌して原液を得た。２．５ｍｌのＰＶＣ溶液を（ＴＨＦ溶液として）適切な濃度の可塑剤と混合して、１０〜５０％の可塑剤含有量を得た。混合物を室温で１２時間撹拌し、結果として得られた溶液を水平なアルミニウム又はガラス製容器上へ注ぎ込んだ。窒素下で、溶剤をゆっくりと蒸発させた。１２時間後に、フィルムを容器から剥ぎ取った。これらのフィルムを１２時間５０℃で真空オーブン内で乾燥させた。フィルムの可撓性を、指の間で前後に湾曲させることによって比較した。同じく、示差走査熱量計（「ＤＳＣ」）を用いて、そのガラス転移温度（「Ｔｇ」）を評価した。
【００４６】
ガラス状態からプラスチック状態へのＰＶＣ樹脂の緩和及びさまざまな化学的可塑剤の効果が、ＤＳＣを用いて熱量的に測定された。Ｔｇは、１０Ｋ／分という制御された加熱速度でサンプルを加熱したときの、熱容量の工程変化Ｃｐ（半△Ｃｐでの値が報告される）から評価された。測定以前に、分析対象の全てのサンプルを、類似の熱履歴に付して処理した。上述のＰＶＣ及び一酸化炭素含有重合体から得たフィルムは透明であった。
【表１】
2004508429.tif 000002
【００４７】
一酸化炭素含有重合体を伴うＰＶＣのＴｇの低下は、これらの組成物がＰＶＣ可塑剤として活性であることの証拠を提供している。
【００４８】
実施例８：エチレン及びシンガスを用いたエチレン−ＣＯ共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。反応装置を次にエチレンとシンガスの混合物（エチレン：一酸化炭素：水素をそれぞれ５０：２５：２５）で加圧した。撹拌しながら６６℃まで温度を上昇させ、２４時間圧力を維持した。反応装置を室温まで冷却させ、その後減圧した。回転式蒸発器上でヘキサンを除去し、７．８ｇの生成物が残った。
【００４９】
生成物のＩＲスペクトルは、カルボニル基に起因して１７０５ｃｍ−１で非常に強いピークを示している。かくして生成物中にＣＯが取込まれていた。生成物のＮＭＲは、重合体が３９．５％のＣＯ取込みを有すること示唆している。生成物のＧＰＣは、１１００のＭｎ及び２３００のＭｗ（ポリスチレン標準、ＴＨＦ溶剤）を標示している。
【００５０】
実施例９：エチレン及びシンガスを用いたエチレン−ＣＯ共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。反応装置を次にエチレンとシンガスの混合物（エチレン：一酸化炭素：水素をそれぞれ７０：１５：１５）で加圧した。撹拌しながら６６℃まで温度を上昇させ、２４時間圧力を維持した。反応装置を室温まで冷却させ、その後減圧した。回転式蒸発器上でヘキサンを除去し、９．３ｇの生成物が残った。
【００５１】
生成物のＩＲスペクトルは、カルボニル基に起因して１７０９ｃｍ−１で非常に強いピークを示している。かくして生成物中にＣＯが取込まれていた。生成物のＮＭＲは、重合体が３３．９％のＣＯ取込みを有すること示唆している。生成物のＧＰＣは、１６００のＭｎ及び３２００のＭｗ（ポリスチレン標準、ＴＨＦ溶剤）を標示している。
【００５２】
実施例１０：エチレン及びシンガスを用いたエチレン−ＣＯ共重合体の合成
３００ｍＬ入りのオートクレーブエンジニア用反応装置に、純粋ｎ−ヘキサン１５０ｍｌ及びミネラルスピリット中のｔ−ブチルペルオキシド０．６４ｇを投入した。反応装置を密封し、精製した窒素でパージした。反応装置を次にエチレンとシンガスの混合物（エチレン：一酸化炭素：水素をそれぞれ７０：１５：１５）で加圧した。撹拌しながら１２０℃まで温度を上昇させ、２４時間圧力を維持した。反応装置を室温まで冷却させ、その後減圧した。回転式蒸発器上でヘキサンを除去し、４．３ｇの生成物が残った。
【００５３】
生成物のＩＲスペクトルは、カルボニル基に起因して１７１１ｃｍ−１で非常に強いピークを示している。かくして生成物中にＣＯが取込まれていた。生成物のＮＭＲは、重合体が１９．３％のＣＯ取込みを有すること示唆している。生成物のＧＰＣは、５９０のＭｎ及び１１００のＭｗ（ポリスチレン標準、ＴＨＦ溶剤）を標示している。
【００５４】
実施例１１：シンガスから誘導されたエチレン−ＣＯ可塑剤を使用した可塑化研究
可塑化の効果を単純な形で実証するため、重合体のフィルムを次のように調製した：１０ｇのＰＶＣ重合体（Ａｌｄｒｉｃｈ，２３３，０００）を１５０ｍｌのＴＨＦ中に溶解させ、溶液を室温で２４時間撹拌して原液を得た。次に２．５ｍｌのＰＶＣ溶液を（ＴＨＦ溶液、時として高温ＴＨＦ溶液として）適切な濃度の可塑剤と混合して、１０〜５０％の可塑剤含有量を得た。窒素下で、溶剤を蒸発させた。１２時間後に、フィルムを容器から剥ぎ取った。これらのフィルムを１２時間５０℃で真空オーブン内で乾燥させた。フィルムの可撓性を、フィルムを指の間で前後に湾曲させることによって比較した。同じく、そのＴｇも評価した。
【００５５】
ガラス状態からプラスチック状態へのＰＶＣの緩和及びさまざまな化学的可塑剤の効果が、ＤＳＣを用いて熱量的に測定された。Ｔｇは、１０Ｋ／分という制御された加熱速度でサンプルを加熱したときの、熱容量の工程変化Ｃｐ（半△Ｃｐでの値が報告される）から評価された。測定の前に、分析対象の全てのサンプルを、類似の熱履歴に露呈した。上述のＰＶＣ及び一酸化炭素含有重合体から得たフィルムは、透明であった。
【００５６】
表２は、様々なレベルのエチレン−ＣＯ共重合体の添加時点でのＰＶＣのＴｇの減少を示している。市販の可塑剤ジトリデシルフタレート（ＤＴＤＰ）も基準としてプロットされている。
【表２】
2004508429.tif 000003
【００５７】
エチレン／一酸化炭素共重合体を伴うＰＶＣのＴｇの低下は、これらの組成物がＰＶＣ可塑剤として活性であることの証拠を提供している。
【００５８】
実施例１２：シンガスを用いたエチレン−ＣＯ−アルファーオレフィン三元共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。反応装置を次にエチレンとシンガスの混合物（エチレン：一酸化炭素：水素をそれぞれ７０：１５：１５）で加圧した。次に１０．８ｇの１−ブテンを加え、撹拌しながら６６℃まで温度を上昇させ、２４時間圧力を維持した。反応装置を室温まで冷却させ、その後減圧した。回転式蒸発器上でヘキサンを除去し、４．９ｇの生成物が残った。
【００５９】
生成物のＩＲスペクトルは、カルボニル基に起因して１７１１ｃｍ−１で非常に強いピークを示している。かくして生成物中にＣＯが取込まれていた。生成物のＮＭＲは、重合体が２５．８％のＣＯ取込みを有すること示唆している。三元共重合体のＮＭＲスペクトルは、１−ブテン三元単量体の無い対照実験についての炭素１０００個あたり６５．５の分枝に対し、それが炭素１０００個あたり１３４．９の分枝を持つことを示唆した。この観察事実は、重合体内へのアルファーオレフィンの取り込みから枝分かれの増加が結果としてもたらされ得ることを示している。生成物のＧＰＣは、１０００のＭｎ及び２０００のＭｗ（ポリスチレン標準、ＴＨＦ溶剤）を標示している。
【００６０】
実施例１３：シンガスを用いたエチレン−ＣＯ−アルファーオレフィン三元共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。反応装置を次にエチレンとシンガスの混合物（エチレン：一酸化炭素：水素をそれぞれ７０：１５：１５）で加圧した。次に５．９ｇの１−ブテンを加え、撹拌しながら６６℃まで温度を上昇させ、２４時間圧力を維持した。反応装置を室温まで冷却させ、その後減圧した。回転式蒸発器上でヘキサンを除去し、７．０ｇの生成物が残った。
【００６１】
生成物のＩＲスペクトルは、カルボニル基に起因して１７１１ｃｍ−１で非常に強いピークを示した。かくして生成物中にＣＯが取込まれていた。生成物のＮＭＲは、重合体が２９．６％のＣＯ取込みを有すること示唆した。三元共重合体のＮＭＲスペクトルは、１−ブテン三元単量体の無い対照実験で得られた炭素１０００個あたり６５．５の分枝に対し、それが炭素１０００個あたり１０１の分枝を持つことを示唆した。この観察事実は、重合体内へのアルファーオレフィンの取り込みから枝分かれの増加が結果としてもたらされ得ることを示している。生成物のＧＰＣは、５００のＭｎ及び１０００のＭｗ（ポリスチレン標準、ＴＨＦ溶剤）を標示している。
【００６２】
実施例１４：シンガスを用いたエチレン−ＣＯ−アルファーオレフィン三元共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。反応装置を次にエチレンとシンガスの混合物（エチレン：一酸化炭素：水素をそれぞれ７０：１５：１５）で加圧した。次に５．９ｇのプロピレンを加え、撹拌しながら６６℃まで温度を上昇させ、２４時間圧力を維持した。反応装置を室温まで冷却させ、その後減圧した。回転式蒸発器上でヘキサンを除去し、７．６ｇの生成物が残った。
【００６３】
生成物のＩＲスペクトルは、カルボニル基に起因して１７１１ｃｍ−１で非常に強いピークを示した。かくして生成物中にＣＯが取込まれていた。生成物のＮＭＲは、重合体が１７．５％のＣＯ取込みを有すること示唆していた。三元共重合体のＮＭＲスペクトルは、プロピレン三元単量体の無い対照実験で得られた炭素１０００個あたり６５．５の分枝に対し、それが炭素１０００個あたり７２．８の分枝を持つことを示唆した。この観察事実は、重合体内へのアルファーオレフィンの取り込みから枝分かれの増加が結果としてもたらされ得ることを示している。生成物のＧＰＣは、５００のＭｎ及び１０００のＭｗ（ポリスチレン標準、ＴＨＦ溶剤）を標示していた。
【００６４】
実施例１５：シンガスを用いたエチレン−ＣＯ−アルファーオレフィン三元共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。反応装置を次にエチレンとシンガス（エチレン：一酸化炭素：水素をそれぞれ７０：１５：１５）混合物で加圧した。次に１０．８ｇの２−ブテンを加え、撹拌しながら６６℃まで温度を上昇させ、２４時間圧力を維持した。反応装置を室温まで冷却させ、その後減圧した。回転式蒸発器上でヘキサンを除去し、６．７ｇの生成物が残った。
【００６５】
生成物のＩＲスペクトルは、カルボニル基に起因して１７１１ｃｍ−１で非常に強いピークを示した。かくして生成物中にＣＯが取込まれていた。生成物のＮＭＲは、重合体が１８．２％のＣＯ取込みを有すること示唆していた。三元共重合体のＮＭＲスペクトルは、２−ブテン三元単量体の無い対照実験で得られた炭素１０００個あたり６５．５の分枝に対し、それが炭素１０００個あたり９３．２の分枝を持つことを示唆した。この観察事実は、重合体内へのアルファーオレフィンの取り込みから枝分かれの増加が結果としてもたらされ得ることを示している。生成物のＧＰＣは、５９０のＭｎ及び１１２０のＭｗ（ポリスチレン標準、ＴＨＦ溶剤）を標示している。
【００６６】
実施例１６：シンガスから誘導されたエチレン−ＣＯ−アルファオレフィン可塑剤を用いた可塑化研究
可塑化の効果を単純な形で実証するため、重合体のフィルムを次のように調製した：１０ｇのＰＶＣ重合体（Ａｌｄｒｉｃｈ，２３３，０００）を１５０ｍｌのＴＨＦ中に溶解させ、溶液を室温で２４時間撹拌して原液を得た。次に２．５ｍｌのＰＶＣ溶液を（ＴＨＦ溶液、時として高温ＴＨＦ溶液として）適切な濃度の可塑剤と混合して、１０〜５０％の可塑剤含有量を得た。窒素下で、溶剤を蒸発させた。１２時間後に、フィルムを容器から剥ぎ取った。これらのフィルムを１２時間５０℃で真空オーブン内で乾燥させた。フィルムの可撓性を、フィルムを指の間で前後に湾曲させることによって比較した。同じく、そのＴｇも評価した。
【００６７】
ガラス状態からプラスチック状態へのＰＶＣの緩和及びさまざまな化学的可塑剤の効果が、ＤＳＣを用いて熱量的に測定された。Ｔｇは、１０Ｋ／分という制御された加熱速度でサンプルを加熱したときの、熱容量の工程変化Ｃｐ（半△Ｃｐでの値が報告される）から評価された。測定の前に、分析対象の全てのサンプルを、類似の熱履歴に露呈した。上述のＰＶＣ及び一酸化炭素含有重合体から得たフィルムは透明であった。
【００６８】
表３は、様々なレベルのこれらの三元共重合体の添加時点でのＰＶＣのＴｇの減少を示している。市販の可塑剤ジトリデシルフタレート（ＤＴＤＰ）も基準としてプロットされている。
【表３】
2004508429.tif 000004
【００６９】
エチレン／一酸化炭素共重合体を伴うＰＶＣのＴｇの低下は、これらの組成物がＰＶＣ可塑剤として活性であることの証拠を提供している。
【００７０】
以上の実施例は、本発明がＰＶＣと共に使用するための相溶性のあるＣＯ含有可塑剤を提供することを明確に実証している。より特定的に言うと、本発明のＰＶＣ樹脂は、低下したＴｇを有している。さらに、制限的な意味のない実施例において生成された組成物は適切な相溶性を示唆する位相分離の証拠を全く示さなかった。最後に、本発明は、シンガス及びＭＣＳといったような比較的廉価な非純粋供給原料を用いて合成可能である。したがって、背景の項で論述された望ましい特性（例えば低いＴｇ、相溶性及びより低いコスト）は、本発明により満たされる。
【００７１】
実施例１７：エチレン−ＣＯ共重合体の合成
３００ｍＬ入りのオートクレーブエンジニア用反応装置に、純粋ｎ−ヘキサン１５０ｍｌ及びｔ−ブチルペルオキシド０．５ｇを投入した。反応装置を密封し、精製した窒素でパージした。反応装置を次にエチレンと一酸化炭素（８０：２０）の混合物で加圧した。撹拌しながら１２０℃まで温度を上昇させ、２４時間圧力を７００ｐｓｉｇに維持した。反応装置を室温まで冷却させ、その後減圧した。回転式蒸発器を用いてヘキサンを除去し、６．９１ｇの生成物が残った。
【００７２】
生成物のＩＲスペクトルは、カルボニル基に起因して１７０６ｃｍ−１で非常に強いピークを示していた。かくして生成物中にＣＯが取込まれていた。生成物のＮＭＲは、重合体が２５．９％のＣＯ取込みを有すること示唆した。ＮＭＲは同様に炭素１０００個あたり９６の分枝が存在することを示唆した。生成物のＧＰＣは、３５０のＭｎ及び７５０のＭｗ（ポリスチレン標準、ＴＨＦ溶剤）を標示している。
【００７３】
実施例１８：シンガスの供給原料を用いたエチレン−ＣＯ共重合体の合成
３００ｍＬ入りのオートクレーブエンジニア用反応装置に、純粋ｎ−ヘキサン１５０ｍｌ及びｔ−ブチルペルオキシド０．５ｇを投入した。反応装置を密封し、精製した窒素でパージした。反応装置を次にエチレンとシンガス（エチレン：一酸化炭素：水素をそれぞれ７０：１５：１５）の混合物で加圧した。撹拌しながら１２０℃まで温度を上昇させ、２４時間圧力を７００ｐｓｉｇに維持した。反応装置を室温まで冷却させ、その後減圧した。回転式蒸発器を用いてヘキサンを除去し、４３ｇの生成物が残った。
【００７４】
生成物のＩＲスペクトルは、カルボニル基に起因して１７０９ｃｍ−１で非常に強いピークを示した。かくして生成物中にＣＯが取込まれていた。生成物のＮＭＲは、重合体が１９．３％のＣＯ取込みを有すること示唆している。ＮＭＲは同様に炭素１０００個あたり７２の分枝が存在することを示唆した。生成物のＧＰＣは、５９０のＭｎ及び１１００のＭｗ（ポリスチレン標準、ＴＨＦ溶剤）を標示している。
【００７５】
実施例１９：シンガス供給原料を用いた１−ブテン−ＣＯ共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．５ｇを投入した。反応装置を密封し、精製した窒素でパージした。ステンレス鋼の添加容器内に４．８９ｇの１−ブテンを添加し、反応装置に取り付けた。反応装置を次にシンガス（一酸化炭素：水素、５０：５０）の混合物で７００ｐｓｉｇまで加圧した。撹拌しながら６６℃まで温度を上昇させた。次に添加容器から反応装置内にブテンを導入し、２４時間圧力を７００ｐｓｉｇに維持した。反応装置を室温まで冷却させ、その後減圧した。回転式蒸発器を用いてヘキサンを除去し、０．９８ｇの生成物が残った。生成物のＩＲスペクトルは、カルボニル基に起因して１７０９ｃｍ−１で非常に強いピークを示した。かくして生成物中にＣＯが取込まれていた。
【００７６】
実施例２０：シンガス供給原料を用いたエチレン−ＣＯ−ブテン共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。ステンレス鋼の添加容器内に５．９３ｇの１−ブテンを添加し、反応装置に取り付けた。反応装置を次にエチレン及びシンガス（エチレン：一酸化炭素：水素をそれぞれ７０：１５：１５）の混合物で加圧した。撹拌しながら６６℃まで温度を上昇させた。次に添加容器から反応装置内にブテンを導入し、２４時間圧力を７００ｐｓｉｇに維持した。反応装置を室温まで冷却させ、その後減圧した。回転式蒸発器を用いてヘキサンを除去し、７．０１ｇの生成物が残った。
【００７７】
生成物のＮＭＲは、重合体が２９．６％のＣＯ取込みを有すること示唆した。ＮＭＲは同様に、炭素１０００個あたり１０１の分枝が存在することを示唆した。生成物のＧＰＣは、５００のＭｎ及び１０００のＭｗ（ポリスチレン標準、ＴＨＦ溶剤）を標示した。
【００７８】
実施例２１：１−ブテン−ＣＯ共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。ステンレス鋼の添加容器内に１０．１７２ｇの１−ブテンを添加し、反応装置に取り付けた。反応装置を次に一酸化炭素で３５０ｐｓｉｇまで加圧し、撹拌しながら６６℃まで温度を上昇させた。次に添加容器から反応装置内にブテンを導入し、一酸化炭素で圧力を７００ｐｓｉｇまで増大させ、２４時間圧力を７００ｐｓｉｇに維持した。反応装置を室温まで冷却させ、その後減圧した。回転式蒸発器を用いてヘキサンを除去し、１．４ｇの生成物が残った。
【００７９】
生成物のＩＲスペクトルは、カルボニル基に起因して１７１１ｃｍ−１で非常に強いピークを示している。かくして生成物中にＣＯが取込まれていた。生成物のＮＭＲは、重合体が２４％のＣＯ取込みを有すること示唆した。ＮＭＲは同様に炭素１０００個につき２２３の分枝が存在することを示唆した。生成物のＧＰＣは、４７０のＭｎ及び６００のＭｗ（ポリスチレン標準、ＴＨＦ溶剤）を標示している。
【００８０】
実施例２２：プロピレン−ＣＯ共重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。ステンレス鋼の添加容器内に１０．６８２ｇのプロピレンを添加し、反応装置に取り付けた。反応装置を次に一酸化炭素で３５０ｐｓｉｇまで加圧し、撹拌しながら６６℃まで温度を上昇させた。次に添加容器から反応装置内にプロピレンを導入し、圧力を一酸化炭素で７００ｐｓｉｇまで増大させ、２４時間圧力を７００ｐｓｉｇに維持した。反応装置を室温まで冷却させ、その後減圧した。回転式蒸発器を用いてヘキサンを除去し、１．５ｇの生成物が残った。
【００８１】
生成物のＩＲスペクトルは、カルボニル基に起因して１７１１ｃｍ−１で非常に強いピークを示した。かくして生成物中にＣＯが取込まれていた。
【００８２】
実施例２３：ＲａｆＩＩびＣＯ供給材料からのＣＯ含有重合体の合成
３００ｍＬ入りのオートクレーブエンジニア用反応装置に、純粋ｎ−ヘキサン１５０ｍｌ及びミネラルスピリット中のｔ−ブチルペルオキシピバレートの７５％溶液０．６４ｇを投入した。反応装置を密封し、精製した窒素でパージした。ステンレス鋼の添加容器内にＲＡＦＩＩ混合物（モル％で、シス−２−ブテン：１７％、トランス２−ブテン１７％、イソブチレン５．５１％、１．３ブタジエン５２３７ｐｐｍ及び残余分は１−ブテン）を添加し、反応装置に取り付けた。反応装置を次に一酸化炭素で３５０ｐｓｉｇまで加圧し、撹拌しながら６６℃まで温度を上昇させた。次に添加容器から反応装置内にＲＡＦＩＩを導入し、圧力を一酸化炭素で７００ｐｓｉｇまで増大させ、２４時間圧力を７００ｐｓｉｇに維持した。反応装置を室温まで冷却させ、その後減圧した。回転式蒸発器を用いてヘキサンを除去し、１．３３ｇの生成物が残った。
【００８３】
生成物のＩＲスペクトルは、カルボニル基に起因して１７１１ｃｍ−１で非常に強いピークを示した。かくして生成物中にＣＯが取込まれていた。
【国際公開パンフレット】
2004508429.tif 000005
2004508429.tif 000006
2004508429.tif 000007
2004508429.tif 000008
2004508429.tif 000009
2004508429.tif 000010
2004508429.tif 000011
2004508429.tif 000012
2004508429.tif 000013
2004508429.tif 000014
2004508429.tif 000015
2004508429.tif 000016
2004508429.tif 000017
2004508429.tif 000018
2004508429.tif 000019
2004508429.tif 000020
2004508429.tif 000021
2004508429.tif 000022
2004508429.tif 000023
2004508429.tif 000024
2004508429.tif 000025
2004508429.tif 000026
2004508429.tif 000027
2004508429.tif 000028
2004508429.tif 000029
2004508429.tif 000030
2004508429.tif 000031
2004508429.tif 000032
2004508429.tif 000033
2004508429.tif 000034
2004508429.tif 000035
2004508429.tif 000036
2004508429.tif 000037
2004508429.tif 000038
【国際公開パンフレット（コレクトバージョン）】
2004508429.tif 000039
【国際公開パンフレット（コレクトバージョン）】
2004508429.tif 000040
【国際公開パンフレット（コレクトバージョン）】
2004508429.tif 000041
2004508429.tif 000042
2004508429.tif 000043
2004508429.tif 000044
2004508429.tif 000045
2004508429.tif 000046
2004508429.tif 000047
2004508429.tif 000048
2004508429.tif 000049
2004508429.tif 000050
2004508429.tif 000051
2004508429.tif 000052
2004508429.tif 000053
2004508429.tif 000054
2004508429.tif 000055
2004508429.tif 000056
2004508429.tif 000057
2004508429.tif 000058
2004508429.tif 000059
2004508429.tif 000060
2004508429.tif 000061
2004508429.tif 000062
2004508429.tif 000063
2004508429.tif 000064
2004508429.tif 000065
2004508429.tif 000066
2004508429.tif 000067
2004508429.tif 000068
2004508429.tif 000069
2004508429.tif 000070
2004508429.tif 000071
2004508429.tif 000072
2004508429.tif 000073
2004508429.tif 000074
【国際調査報告】
2004508429.tif 000075
2004508429.tif 000076
2004508429.tif 000077
2004508429.tif 000078
2004508429.tif 000079
2004508429.tif 000080